Brevet FR2893262A1 — publié le 20070518

Domaine de l'invention La présente invention concerne un procédé de préparation de nanoparticules métalliques anisotropes, en particulier déposées sur un support. Les dites particules sont utilisables en catalyse, en particulier catalyse hétérogène. Art antérieur Les métaux, en particulier les métaux de transition, sont utilisés depuis de nombreuses années pour leur capacité à activer un certain nombre de molécules comme les hydrocarbures, l'hydrogène, l'oxygène ou encore le monoxyde de carbone. Les propriétés catalytiques des métaux vis-à-vis de ces molécules ont fait l'objet d'un nombre important de travaux qui ont permis de mettre en évidence leur versatilité en fonction du métal, des conditions de mise en oeuvre mais aussi de leurs caractéristiques physico-chimiques. Les phénomènes d'activation par chimisorption, c'est à dire les phénomènes régis par l'adsorption des réactifs et les interactions chimiques entre lesdits réactifs et la particule métallique, dépendent des propriétés physico-chimiques des surfaces métalliques exposées. La taille de la particule métallique et la coordinence des atomes en surface de cette particule sont deux caractéristiques à prendre en compte pour obtenir des catalyseurs ayant des propriétés chimisorptives optimales, c'est à dire des catalyseurs ayant une aptitude à adsorber les réactifs, et à interagir chimiquement avec lesdits réactifs. En ce qui concerne la taille de la particule métallique, celle-ci est 25 généralement choisie en fonction de l'application visée. Il est connu que les nanoparticules métalliques sont susceptibles d'adopter des formes stables différentes en fonction du nombre d'atomes qui les composent ou des interactions chimiques avec leur environnement, c'est à dire par exemple avec 30 l'atmosphère réactionnelle . Les particules métalliques mises en oeuvre en catalyse hétérogène présentent des morphologies ayant un caractère isotrope marqué, adoptant des formes géométriques qui dépendent du nombre d'atomes constituant la particule. Parmi ces formes géométriques, on peut citer la forme icosaèdre, pour des petites particules de taille généralement inférieure à environ 10 Angstrom (1 Angstrom = 10-10m), et la forme cubooctaèdre tronqué pour des particules plus grandes. Un objet de l'invention est de fournir une méthode de synthèse d'un catalyseur à base de nanoparticules métalliques, déposées sur un support ou non, permettant de contrôler la forme de ces nanoparticules, et notamment permettant de préparer des nanoparticules, supportées ou non, présentant une morphologie anisotrope, c'est à dire présentant un facteur de forme moyen, F, inférieur à 1. Un certain nombre de méthodes de synthèse de nanoparticules sont déjà bien connues de l'homme du métier. A titre d'exemple, on peut citer les procédés lithographiques et les techniques de croissance en phase vapeur. Les méthodes de synthèse de nanoparticules anisotropes mettant en oeuvre des gabarits ou des matrices sont aussi connues de l'homme du métier. Dans ces méthodes, le matériau est généré in situ à l'intérieur de la matrice et acquiert une morphologie complémentaire de celle du gabarit. Les canaux nanométriques de la matrice sont remplis avec une solution ou un sol-gel, ou bien en utilisant un processus électrochimique. Une réduction est ensuite nécessaire pour former les nanoparticules à l'intérieur de la matrice. Le rendement insuffisant en nanoparticules anisotropes et la nécessité d'éliminer la matrice sans détériorer lesdites nanoparticules sont des inconvénients de ces techniques. II est également connu de l'homme du métier des méthodes de synthèse de nanoparticules en solution dans un milieu organique, par exemple dans de l'alcool ou dans du polyol, dans lesquelles la croissance des nanoparticules peut être contrôlée par adsorption d'agent sélectif en une seule étape. Une réduction est généralement réalisée à reflux, c'est à dire à la température d'ébullition du milieu organique, et la phase organique sert à la fois de solvant pour l'agent d'adsorption sélectif, généralement un polymère, et de réducteur pour le précurseur métallique. Ces méthodes sont décrites dans Y. Sun, Y. Xia, Advanced Materials, 2002, 14, 833-837 . Elles présentent l'inconvénient d'utiliser des composés organiques faiblement réducteurs qui doivent être activés à température élevée. Les rendements obtenus sont relativement faibles. De plus, les paramètres opératoires permettant un contrôle des formes des nanoparticules sont peu nombreux. Il s'agit principalement de la température dans une gamme relativement étroite, du rapport entre les concentrations en agent d'adsorption sélective et du précurseur métallique. De surcroît, le contrôle des phases de germination puis de croissance des particules est difficile à réaliser. Parmi les méthodes de synthèse en solution dans un milieu organique, certaines d'entre elles permettent un contrôle de la croissance des nanoparticules métalliques en choisissant un précurseur du métal considéré possédant des ligands favorisant la réduction et la croissance selon une direction donnée. Dans ces méthodes de synthèse, une décomposition de ces précurseurs organométalliques est mise en oeuvre comme cela est décrit dans Chaudret et al., C.R. Chimie, 6, 2003, 1019-1034 . A titre d'exemple, on peut citer l'emploi de ligands thiophénols ou hexadécylamine pour la synthèse de nanotubes et nanofils de platine respectivement, comme cela est décrit dans Gomez et al., Chem. Comm. 2001, 1474 . Outre les méthodes de synthèse en solution dans un milieu organique, il existe également des méthodes de synthèse dans un milieu aqueux. Par milieu aqueux, on entend un milieu comprenant au moins une phase aqueuse majoritaire et éventuellement une phase organique. La présente invention relève, plus particulièrement, du domaine de ces méthodes de synthèse dans un milieu aqueux. Il est connu d'utiliser des méthodes de synthèse en milieu aqueux avec surfactant pour la préparation de catalyseurs possédant des nanoparticules isotropes. Ainsi, l'article référencé B. Veisz and Z. Kirali, Langmuir, 2003, 19, 4817- décrit la synthèse de nanoparticules isotropes de palladium de forme cubooctahédrique. Le brevet américain US 4,714,693 décrit, quant à lui, une méthode de synthèse de nanoparticules supportées par formation puis dépôt et réduction de micelles en interaction avec le précurseur métallique. Comme alternative aux méthodes de synthèse utilisant des surfactants, il est également connu de synthétiser des nanoparticules anisotropes en milieu aqueux par adsorption sélective d'ions, molécules ou polymères sur certaines faces cristallines du métal. Un contrôle de la morphologie par addition d'ions halogénures a ainsi été observé par Filamkenbo et al. (J. Phys. Chem. B, 2003, 107, 7492). Ces méthodes de synthèse sont mises en oeuvre uniquement sur du cuivre, de l'argent ou de l'or. Dans le domaine des méthodes de synthèse en milieu aqueux par adsorption sélective de polymères sur certaines faces cristallines du métal, le brevet américain US 6,090,858 décrit une méthode utilisée pour produire des nanoparticules colloïdales d'un métal de transition, présentant des formes particulières, à l'aide d'un agent de stabilisation, ladite méthode comprenant une mise en solution aqueuse d'un mélange d'un précurseur métallique et d'un agent de stabilisation suivie d'une réduction en présence d'un seul réducteur, l'hydrogène. Cette approche de croissance contrôlée peut être obtenue également en synthétisant dans un premier temps des nanoparticules isotropes ou des nanoparticules présentant un caractère anisotrope peu marqué, lesdites nanoparticules étant ensuite utilisées comme germes de croissance en présence d'un agent d'adsorption sélective et d'un réducteur approprié. Cette approche, dans laquelle deux composés réducteurs sont mis en oeuvre, a ainsi permis de synthétiser des nanoparticules anisotropes d'argent et d'or comme cela est décrit dans Busbee et al., Advanced Materials, 2003, 15, 414- .30 Résumé de l'invention II a été trouvé un procédé de préparation de nanoparticules anisotropes de métaux des colonnes 8 à 10 de la classification périodique des éléments, ladite méthode permettant d'obtenir un meilleur contrôle de la morphologie. L'invention concerne un procédé de préparation de nanoparticules métalliques présentant un caractère anisotrope, voire un caractère anisotrope marqué par la mise en oeuvre de deux réducteurs différents, et de préférence ayant des pouvoirs réducteurs différents, sur une source d'un métal choisi dans les colonnes 8, 9 ou 10 de la classification périodique des éléments. Plus précisément, l'invention concerne un procédé de préparation de nanoparticules métalliques anisotropes comportant la mise en oeuvre de 2 réducteurs différents sur une source d'au moins un métal choisi dans les colonnes 8, 9 ou 10 de la classification périodique des éléments, procédé comportant au moins : a) l'une des étapes suivantes a1) imprégnation d'un support par une solution aqueuse comprenant une source d'au moins un métal choisi dans les colonnes 8, 9 ou 10 de la classification périodique des éléments, puis mise en contact dudit support avec un réducteur R1, ou a2) mise en contact d'une solution aqueuse comprenant une source d'au moins un métal choisi dans les colonnes 8, 9 ou 10 avec un réducteur R1, ou a3) imprégnation d'un support par une solution aqueuse comprenant une 25 source d'au moins un métal choisi dans les colonnes 8, 9 ou 10 ,et un réducteur R1, b) une étape de formation des nanoparticules métalliques anisotropes par contact de la solution ou du support obtenu à l'étape a) avec un réducteur 30 R2 différent du réducteur R1 c) dans l'hypothèse où l'étape a) est l'étape a2), éventuel dépôt des nanoparticules métalliques anisotropes sur un support. La méthode de synthèse trouvée permet de produire des nanoparticules anisotropes présentant un facteur de forme moyen, F, inférieur à 1, notamment des nanoparticules présentant un caractère anisotrope marqué, c'est à dire présentant un facteur de forme moyen, F, inférieur à 0,7, de manière plus préférée inférieur à 0,5, par exemple à 0,25. Ledit facteur de forme étant défini par la formule F. (4*fI*S)/P2, S et P étant mesurés par microscopie électronique à transmission, S étant la surface de la particule mesurée dans un plan de caractérisation, P étant le périmètre de la particule mesuré dans ce même plan, et dans lequel ledit support présente une porosité non ordonnée. Le facteur de forme peut être calculé à partir de mesures réalisées par microscopie électronique selon les méthodes décrites dans Coster, M, Chermant, J.L., Précis d'analyse d'images, Eds CNRS, 1985 . Le facteur de forme moyen, F, est déterminé par analyse statistique en respectant les règles de comptage statistique connues de l'homme du métier. Les nanoparticules peuvent avoir des tailles de quelques angstrôms à quelques centaines de nanornètres. Avantageusement, la taille moyenne (c'est à dire la taille selon la plus grande dimension des particules) des nanoparticules est comprise entre 2 et 500 nanomètres ou 5 et 200 nm, de préférence supérieure à 10nm, et par exemple de 10 à 500nm, ou encore 10 à 200nm , ou de 10 à 120nm. On a pu constater de façon surprenante que des tailles supérieures à 10nm conduisaient, de façon inattendue, à de bonnes performances catalytiques. Ces nanoparticules peuvent être isolées entre elles ou former des réseaux, comme, par exemple, des enchevêtrements de fils, des structures fractales, ou des 30 mousses métalliques. L'invention concerne donc des matériaux solides contenant les nanoparticules métalliques anisotropes obtenues par le procédé selon l'invention et également une suspension les contenant . Elle concerne également les nanoparticules obtenues par le procédé selon l'invention, sous forme solide et séparées du liquide. Elle concerne également un support comprenant des nanoparticules métalliques anisotropes obtenues par le procédé selon l'invention. La suspension ci-dessus, les nanoparticules , sous forme solide et séparées du liquide, et le support comprenant des nanoparticules métalliques anisotropes tels 10 que définis ci-dessus sont utilisables comme catalyseurs. L'invention concerne en outre, les applications des solides décrits ci-dessus pour la séparation ou l'adsorption de molécules, le stockage de gaz. Le catalyseur peut être utilisé pour la transformation catalytique de molécules 15 organiques , en particulier, il est utilisé pour le reformage catalytique des hydrocarbures, l'hydrogénation totale ou sélective, la déshydrocyclisation, la déshydrogénation des hydrocarbures, la synthèse Fischer-Tropsch, ou l'oxydation totale ou sélective du monoxyde de carbone. 20 Brève description des Figures La Figure 1 représente, de manière non limitative, une photographie par microscopie électronique de nanoparticules anisotropes de palladium obtenues selon l'exemple 1. 25 Description détaillée de l'invention Métaux et sources de métaux (colonnes 8, 9 ou 10) Le métal des nanoparticules produites est choisi parmi les métaux 30 appartenant aux colonnes 8, 9 et 10 de la classification périodique. De préférence, le métal des nanoparticules produites est choisi parmi le nickel, le cobalt, le fer, le ruthénium, le platine, le palladium, l'iridium et de préférence, le cobalt, le nickel, le platine, le palladium. Contrairement à l'or, l'argent ou le cuivre, qui ont par nature une forte aptitude à la réduction, il a été trouvé que les métaux listés précédemment pouvaient, de façon surprenante, être mis en oeuvre dans la méthode de synthèse de l'invention. La nanoparticule métallique anisotrope peut comporter un seul élément métallique ou plusieurs éléments métalliques. Dans le cas de nanoparticules comportant plusieurs éléments métalliques, ces derniers peuvent être associés de n'importe quelle façon connue de l'homme du métier. Il peut s'agir d'un mélange quelconque, tel qu'un alliage, une solution solide ou n'importe quelle structure comportant un coeur et/ou une coquille. La méthode de l'invention permet également de produire un catalyseur à base de nanoparticules de plusieurs métaux. Ainsi, par nanoparticules d'un métal choisi dans les colonnes 8 à 10, on entend nanoparticules d'au moins un métal choisi dans lesdites colonnes. La source de métal peut être tout sel d'un précurseur du métal considéré présentant un degré d'oxydation du métal supérieur à 0. Ce sel peut être un simple halogénure ou oxyde ou hydroxyde du métal considéré ou alors un sel associant un halogénure avec un composé alcalin, alcalino-terreux, un groupement amine ou ammoniac. Ce sel peut être également un nitrate, nitrite ou sulfate du métal considéré seul ou en association avec une fonction amine. Ce sel peut aussi comporter au moins un ligand organique. Par exemple, on pourra utiliser comme source de palladium, le chlorure de palladium, le bromure de palladium, l'iodure de palladium, l'hexachloropalladate de potassium, l'hexachloropalladate d'ammonium, le tétrabromopalladate de potassium, le tétrachloropalladate de potassium, le tétrachloropalladate d'ammonium, l'hexachloropalladate de sodium, le tétrachloropalladate de sodium, le nitrate de palladium, le nitrite de palladium, le nitrite de diaminepalladium, le sulfate de palladium, le nitrate de tétraaminepalladium, le dichlorodiamine palladium, l'acétate de palladium, l'acétylacétonate de palladium. La teneur en source de métal dans la solution soumise à une étape de réduction peut être comprise entre 10-5 et 1 mole/litre, de préférence entre 5 10-5 et 10-1 mole/litre, et de manière plus préférée entre 10-4 et 10-2 mole/litre. Deux réducteurs différents R1 et R2 Selon un autre aspect: de la méthode selon l'invention, on ajoute un second réducteur R2 différent de R1. Par réducteurs différents, on entend des réducteurs ayant des pouvoirs réducteurs différents. Généralement, le réducteur R1 présente un pouvoir réducteur supérieur au réducteur R2. Les réducteurs employés peuvent être de nature inorganique ou de nature organique. De préférence, les réducteurs (R1 et R2) sont choisis dans le groupe constitué par : l'hydrogène, l'hydrazine, les hydroxylamines, les hydrures et borohydrures alcalins, pour les réducteurs inorganiques, et les acides carboxyliques, alcools, polyols, aldéhydes, cétones et leurs ions pour les réducteurs organiques. De manière plus préférée : on choisit le composé réducteur R1 dans le groupe constitué par l'hydrogène, l'hydrazine, les hydroxylamines, les hydrures et les borohydrures, et/ou on choisit le composé réducteur R2 dans le groupe constitué par les acides carboxyliques, les alcools, les polyols, les aldéhydes, les cétones et leurs ions.30 L'ajout de chacun des réducteurs R1 et R2, lors des étapes a) et b), est avantageusement réalisé sous agitation, chaque réducteur pouvant être ajouté conjointement ou séparément de manière progressive. De préférence, si le réducteur R2 présente une fonction protonée (acide carboxylique, alcool...), lors de l'étape b), on ajoute une base. De manière plus préférée, la base ajoutée lors de l'étape b) est de la soude. L'ajout de la soude permet, d'obtenir l'anion correspondant par déprotonation, ce dernier présentant un pouvoir réducteur plus fort. De préférence la base est (de preference la soude) en quantité équimolaire par rapport au réducteur. De préférence, lors de l'étape b), on ajoute un sel inorganique. Ceci permet de contrôler l'interaction entre l'agent de croissance et la nanoparticule anisotrope en formation. Ce sel pourra être tout type de composé inorganique comprenant des anions halogénures tel que du chlorure, du bromure, du fluorure, des nitrates, des nitrites, ou des sulfates. De préférence, le sel inorganique ajouté à l'étape b) est choisi dans le groupe constitué par les halogénures d'alcalins et les alcalino-terreux. La quantité de sel inorganique rajoutée est généralement comprise entre 10-4 et 0,5, de préférence entre 5 10"4 et 0,1, de manière plus préférée entre 10-3 et 0,05 mole/litre du volume total de la solution soumise à l'étape b). Ajout d'au moins un agent de stabilisation (optionnel) De préférence, on ajoute au moins un agent de stabilisation à au moins l'une des solutions en contact avec un des réducteurs. Ainsi, l'agent de stabilisation peut être ajouté dans la solution de la source de métal, ou dans la solution de l'étape a2) avant contact avec R2 ou est présent pour l'étape b). Généralement, cet agent de stabilisation est au moins présent pour réaliser l'étape b). Dans le cas d'une méthode en une étape de réduction, cet agent de stabilisation est généralement ajouté dans la solution obtenue préalablement à l'introduction de R2. L'agent de stabilisation peut être, de préférence, un surfactant, un agent complexant et plus généralement tout composé pouvant jouer le rôle de stabilisant ou de complexant. Dans la méthode de l'invention, il est possible d'utiliser un ou plusieurs agents de stabilisation, pouvant être mis en oeuvre simultanément ou successivement. La teneur en agent de stabilisation dans la solution soumise à une étape de réduction peut être comprise entre 10- 4 et 2 mole/litre. Dans un cas, au moins un agent de stabilisation peut être un surfactant. Par surfactant, on entend tout composé organique présentant une fonction polaire hydrophile et une chaîne hydrocarbonée hydrophobe. Quand le surfactant est utilisé comme stabilisant, sa teneur dans la solution aqueuse soumise à une étape de réduction est généralement en fort excès par rapport à la teneur en source de métal. Avantageusement, le surfactant peut être tout composé de formule générale Rx(R'y)3(X)zYd dans laquelle : x et y sont compris entre 0 et 4, z et d sont compris entre 0 et 2, R est une chaîne hydrocarbonée comprenant entre 1 et 25 atomes de carbone, de préférence entre 8 et 18, R' est tout groupement aliphatique, aromatique ou hétéroaromatique connu de l'homme du métier, X est un élément cationique pris dans le groupe des alcalins, alcalino-terreux ou un groupement ammoniacal, et Y est un élément anionique tel qu'un halogénure, nitrate, nitrite ou sulfate. Dans le cas où un surfactant est utilisé comme agent de stabilisation, il est possible d'utiliser, en outre, un cosurfactant. Dans un autre cas, au moins un agent de stabilisation peut être un agent complexant. L'agent complexant, quant à lui, peut être : tout composé organique présentant une fonction carbonyle, par exemple tout composé comportant un groupement citrate, acétate, acétylacétonate, des polymères tel que le polyvinylpyrolidone, des acides gras ou carboxyliques tels que l'acide oléïque, tout composé organique présentant une fonction amine, préférentiellement une amine aliphatique comme l'hexadécylamine, tout composé organique présentant une fonction phosphine, par exemple triphenylphosphine ou oxyde de trioctylphosphine, tout composé organique présentant une fonction thiol, par exemple octanethiol ou dodécanethiol, agents chelatants tout composé organique présentant une fonction thiophénol, diphosphite, alcools, ainsi que toute autre combinaison associant plusieurs des fonctions listées ci-dessus. L'introduction de l'agent stabilisant peut être réalisée par n'importe quel moyen connu de l'homme du métier. De préférence, on procède ainsi : dissolutions séparées de l'agent de stabilisation, d'une part, et de la source de métal, d'autre part, suivies du mélange d'au moins une partie desdites solutions. Cela permet un meilleur contrôle de la dissolution du surfactant, ce qui induit une auto organisation plus importante aux voisinages des micelles. Les étapes de réduction Comme cela est décrit plus haut, les réducteurs R1 et R2 peuvent être introduits de diverses façons. Dans les méthodes à deux étapes de réduction, les réducteurs R1 et R2 sont introduits séparément de manière à réaliser deux étapes de réduction séparées. Dans les méthodes à une étape de réduction, les réducteurs R1 et R2 sont introduits conjointement ou consécutivement de manière à réaliser une seule étape de réduction. Les réducteurs R1 et R2 peuvent être introduits de diverses façons. On distingue généralement les méthodes dites à deux étapes de réduction des méthodes dites à une étape de réduction. Dans les méthodes à deux étapes, les réducteurs R1 et R2 sont introduits séparément de manière à réaliser deux étapes de réductions distinctes. Dans une première étape a), on produit, par réduction d'une source de métal à l'aide d'un premier réducteur R1, des germes de nanoparticules ne présentant pas de caractère anisotrope marqué, c'est à dire présentant un facteur de forme supérieur à 0,7. Cette étape peut être qualifiée d'étape de germination. Ces germes de nanoparticules peuvent être supportées ou non. Dans une deuxième étape, généralement qualifiée d'étape de croissance, on forme des nanoparticules, supportées ou non, par réduction d'une source de métal à l'aide d'un deuxième réducteur R2, en présence des germes préparés à l'étape a). Dans les méthodes à une étape, la formation de germes et la croissance sont réalisées dans une seule étape de réduction. Les étapes a) et b) sont réalisées conjointement. Les réducteurs R1 et R2 sont introduits de manière à réaliser une seule étape de réduction d'une source de métal. Une solution aqueuse à base d'une source de métal est préalablement formée lors d'une étape a) avec le réducteur R1. Le réducteur R2 est introduit conjointement ou séparément, et ceci dans n'importe quel ordre c'est-à-dire avant, après ou pendant l'étape b). On dira dans la suite du texte que les étapes a) et b) sont réalisées "simultanément". Ainsi plus exactement, les étapes al )+b) ou a2)+b) peuvent être réalisées conjointement dans un procédé dit "une étape" Dans les étapes al )+b) ou a2)+b) , l'étape b) peut être réalisée après l'étape a), dans un procédé dit "deux étapes" , en introduisant le réducteur R2 après 30 formation de germes de nanoparticules métalliques . Les températures auxquelles s'effectuent les étapes a) et b) sont généralement comprises entre la température ambiante et moins de 100 C, le plus souvent inférieures à 70 C. Dans le cas où un agent de stabilisation est utilisé, l'étape de réduction est généralement réalisée à une température pour laquelle l'agent de stabilisation reste stable en solution. A titre d'exemple, dans le cas où l'agent de stabilisation est du bromure de cetyltrimethylarnmonium, celui-ci est maintenu pendant l'étape de réduction à une température minimum de 30 C afin d'éviter la cristallisation de cet agent de stabilisation. Le procédé selon l'invention opère avec 2 étapes de réduction sur une source d'un métal des colonnes 8, 9 ou 10 selon les modes suivants : Mode 1 : a2 + b) + éventuellement c), c'est à dire : a2) mise en contact d'une solution aqueuse comprenant une source d'au moins un métal choisi dans les colonnes 8, 9 ou 10 avec un réducteur R1, b) une étape de formation des nanoparticules métalliques anisotropes par contact de la solution obtenue à l'étape a2) avec un réducteur R2 différent du réducteur R1 c) éventuel dépôt des nanoparticules métalliques anisotropes sur un support. II est obtenu à l'issue de l'étape b) des nanoparticules métalliques anisotropes en suspension. Comme expliqué précédemment, les réducteurs R1 et R2 peuvent être introduits successivement (R2 étant alors introduit après formation des germes) ou bien dans un même temps (procédé une étape). Selon une alternative, on forme 2 solutions aqueuses comportant une source d'un métal choisi dans les colonnes 8, 9 ou 10 de la classification périodique des éléments et un agent de stabilisation, on ajoute une solution aqueuse le réducteur R2, et à l'autre le réducteur R1 on mélange au moins en partie les 2 solutions. Mode 2 : a1 + b),c'est à dire : a1) imprégnation d'un support par une solution aqueuse comprenant une source d'au moins un métal choisi dans les colonnes 8, 9 ou 10 de la classification périodique des éléments, puis mise en contact dudit support avec un réducteur R1, b) une étape de formation des nanoparticules métalliques anisotropes par contact du support obtenu à l'étape a1) avec un réducteur R2 différent du réducteur R1 II est préparé dans l'étape a1) un support imprégné (de préférence à sec) avec l'élément des colonnes 8, 9 10 qui est mis ensuite en contact avec au moins un réducteur R1. Il peut être mis en contact avec R1 pour former lesdits germes, puis avec R2 pour obtenir les nanoparticules anisotropes par croissance desdits germes. Il peut également être mis en contact avec R1 et R2 dans un même temps. Mode 3 : a3 + b),c'est à dire : a3) imprégnation d'un support par une solution aqueuse comprenant une source d'au moins un métal choisi dans les colonnes 8, 9 ou 10 ,et un réducteur R1, b) une étape de formation des nanoparticules métalliques anisotropes par contact de la solution ou du support obtenu à l'étape a) avec un réducteur R2 différent du réducteur R1 30 Dans ce mode, la solution aqueuse et le réducteur sont mélangés pour former la solution d'imprégnation. Il est obtenu à l'étape a3) un support contenant lesdits germes qui croissent ensuite au contact de R2. Le support, l'imprégnationet l'obtention des matériaux du catalyseur De préférence, le support est un oxyde de texture non ordonnée. Par support présentant une texture non ordonnée, on entend généralement un support ne 10 présente pas de propriété structurale particulière ,de texture à géométrie particulière, de mésostructurations (c'est à dire les supports présentant une texture ordonnée à l'échelle des pores). Le support est généralement à base d'au moins un oxyde réfractaire choisi 15 parmi l'alumine, la silice, une silice alumine, l'oxyde de magnésium, l'oxyde de zirconium, l'oxyde de thorium, ou l'oxyde de titane, pris seul ou en mélange entre eux. De préférence, le support est l'alumine, la silice, ou la silice alumine. Le support peut également être un charbon, un silico-aluminate, une argile ou tout autre composé connu pour être utilisé comme support tel que défini dans 20 l'invention. De préférence, le support présente une surface BET comprise entre 5 et 300 m2/g. Le support peut être utilisé sous forme de poudre, ou être mis en forme de billes, d'extrudés, de trilobes, de poudre ou de monolithe. Sur ce support, les nanoparticules anisotropes peuvent être isolées entre elles ou former des réseaux, comme, par exemple, des enchevêtrements de fils, des structures fractales, ou des mousses métalliques. 30 L'étape de dépôt des éléments des colonnes 8 à 10 ou des nanoparticules à la surface du support peut être réalisée par n'importe quel moyen connu de l'homme du métier, et avantageusement par imprégnation à sec. 25 Dans un mode c1), après les étapes a2)+b) de formation des nanoparticules métalliques anisotropes non supportées (en suspension) , ces dernières peuvent être séparées du liquide par tout moyen connu de l'homme du métier. A titre d'exemple, ces moyens peuvent inclure une centrifugation, par exemple, à 5000 tours/minute pendant 45 minutes. Elles sont éventuellement lavées, séchées à une température inférieure ou égale à 120 C, de préférence inférieure ou égale à 80 C, ou encore à 50 C sous atmosphère inerte ou sous air. II est ainsi obtenu un solide essentiellement constitué de nanoparticules métalliques. Selon un mode c2), les nanoparticules métalliques anisotropes non supportées obtenues lors de l'étape b) sont déposées sur un support par imprégnation, et avantageusement par imprégnation à sec. L'étape de dépôt peut avoir lieu à partir de la solution obtenue à l'étape b) ou par remise en suspension des nanoparticules métalliques obtenues à l'étape cl) (en quantité correspondant aux teneurs souhaitées pour le matériau ou la suspension à utiliser) et une mise en contact de la dite solution avec un support. Après l'imprégnation, le support est séparé de l'éventuel liquide résiduel par filtration, séché à une température inférieure ou égale à 120 C (de préférence inférieure ou égale à 80 C ou encore à 50 C) sous atmosphère inerte ou sous air. Pour la préparation "directe" des particules supportées selon les étapes a1) et a3), on sépare le support de l'éventuel solution résiduelle, on sèche à une température inférieure ou égale à 120 C (de préférence inférieure ou égale à 80 C ou encore à 50 C) sous atmosphère inerte ou sous air. Avantageusement, le solide obtenu obtenu est soumis à un traitement d'activation sous atmosphère réductrice, à une température inférieure à 600 C, de préférence inférieure à 400 C, ou encore inférieure à 100 C, voire à 80 C ou 50 C. Lorsque d'autres éléments sont ajoutés au matériau supporté, ce traitement peut avoir lieu avant lesdits ajouts ou après lesdits ajouts .Ainsi on s'assure que la phase métallique est correctement activée. La suspension de particules non supportées peut également être soumise audit traitement. D'une façon générale, on peut introduire au niveau du support au moins un élément choisi dans le groupe formé par : les éléments de la colonne 13 de la classification périodique, les éléments de la colonne 14 de la classification périodique, les métaux alcalins, de préférence le lithium, le sodium ou le potassium, et/ou les alcalino-terreux, de préférence le magnésium, le calcium, le strontium ou le baryum, et/ou les halogènes -les éléments de la colonne 11 On introduit généralement ces éléments par imprégnation après le dépôt des nanoparticules sur le support. L'ajout éventuel d'au moins un métal alcalin et/ou d'au moins un alcalino-terreux peut être réalisé de manière à obtenir une teneur en métaux alcalins et/ou en alcalino-terreux dans le catalyseur comprise entre 0 et 20 % en poids, de préférence entre 0 et 10 % en poids, de manière plus préférée entre 0,01 et 5 % en poids. L'ajout éventuel d'au moins un halogène peut être réalisé de manière à obtenir une teneur en halogènes dans le catalyseur comprise entre 0 et 0,2 % en poids. Selon l'invention, de façon très avantageuse, on soumet le solide ou la suspension obtenu à un traitement d'activation par l'hydrogène, à une température inférieure à 600 C, de préférence inférieure à 400 C, ou à 100 C, de préférence inférieure à 80 C ou mieux à 50 C. Lorsque d'autres éléments sont ajoutés au matériau supporté, ce traitement peut avoir lieu avant lesdits ajouts ou après lesdits ajouts.30 Les produits obtenus L'invention permet donc de produire des matériaux solides contenant des nanoparticules métalliques anisotropes, ainsi que des suspensions contenant lesdites particules. Dans ces matériaux ou suspension, généralement au moins 50 % en poids, de préférence au moins 70 % en poids, de manière encore plus préférée au moins 90 0/0 en poids des métaux des groupes 8 à 10 est sous forme de nanoparticules métalliques anisotropes. A titre d'exemple, les nanoparticules obtenues par la méthode de l'invention peuvent présenter une morphologie de type bâtonnets, fils, voire une morphologie tubulaire, tubes pleins ou creux. Les nanoparticules métalliques du catalyseur obtenu par la méthode de l'invention peuvent également présenter une morphologie cylindrique que l'on peut définir par un ratio longueur sur largeur. Dans ce cas, le ratio longueur sur largeur peut être égal à 5 ou 10, ce qui correspond à un facteur de forme respectivement égal à environ 0,43 et 0,25. Dans le cas d'un matériau (en particulier utilisé comme catalyseur), en particulier à base de nanoparticules supportées, la teneur en métal des groupes 8 à 10 est de préférence comprise entre 0,01 et 50 % en poids, de préférence entre 0,01 et 35 0/0 en poids. Généralement, et en particulier pour l'utilisation comme catalyseur, le procédé selon l'invention est applicable pour les teneurs en métaux habituellement utilisées. Utilisation des produits obtenus Les nanoparticules métalliques anisotropes et les produits les contenant (tels que les suspensions ou matériaux solides décrits précédemment) produits obtenus par le procédé selon l'invention peuvent avantageusement être utilisés comme catalyseurs. 19 Les matériaux solides comprenant un support et des nanoparticules métalliques anisotropes obtenues par le procédé selon l'invention peuvent être également utilisés comme absorbants ou dans des membranes de séparation. Ainsi l'invention concerne également un procédé pour la séparation ou l'adsorption de molécules, le stockage de gaz avec lesdits matériaux. De manière plus préférée, le catalyseur (de préférence sous forme supportée) obtenu par la méthode de l'invention est utilisé pour la transformation catalytique de molécules organiques. De telles utilisations sont généralement rencontrées dans le domaine du raffinage et de la pétrochimie. Ce sont par exemple le reformage catalytique des hydrocarbures, l'hydrogénation totale ou sélective, la déshydrocyclisation, la déshydrogénation des hydrocarbures, la synthèse Fischer-Tropsch, ou l'oxydation totale ou sélective du monoxyde de carbone. Les catalyseurs peuvent être utilisés , pour tous les procédés cités de transformation catalytique de molécules organiques, dans les conditions opératoires, et avec les charges à traiter qui sont celles des procédés classiques. On donnera ci-après quelques indications. Les utilisations en séparation peuvent mettre en oeuvre des membranes métalliques denses utilisant les propriétés intrinsèques de certains métaux, comme la dissolution et la diffusion de molécules, telles que l'hydrogène ou l'oxygène, dans leur réseau métallique et permettent ainsi la purification de flux gazeux, comme cela est décrit dans la demande de brevet japonais JP2002153740. Ainsi par exemple une unité de purification par membrane sera opérée à une température comprise entre 300 C et 600 C, et à une pression comprise entre 0,6 et 2 MPa relatifs pour séparer un l'effluent gazeux qui est de l'hydrogène de très haute pureté généralement supérieure à 95% et préférentiellement supérieure à 99%. Les utilisations liées au stockage de gaz, tel que l'hydrogène, peuvent également faire appel à des systèmes métalliques utilisant les capacités d'adsorption de formulations multimétalliques, comme décrit dans la demande de brevet internationale WO2004027102. Le stockage d'hydrogène peut être effectué à une pression en H2 comprise entre 0 et 10 atms, à une température comprise entre 0 et 100 C. Le reformage catalytique des hydrocarbures est généralement destiné à produire un carburant à fort indice d'octane en utilisant des catalyseurs à base de platine, comme cela est décrit dans le brevet américain US 5,562,817 ou . US6315892). Le catalyseur peut être également utilisé pour la production d'hydrocarbures aromatiques. La temperature est généralement entre 400 C. and 600 C, de preférence 480 C. à 580 C.. et la pression entre 0.1 et 3.5 MPa ,de préférence 0.2 and 1.8 MPa, pour une vitesse spatiale de 0.1 and 10 volumes de charge liquide par volume de catalyseur, avec un ratio H2 / hydrocarbures entre 1 et 20, de préférence 1 à 6. L'hydrogénation sélective est généralement destiné à purifier les effluents d'un vapocraqueur ou d'un craquage catalytique en utilisant des catalyseurs à base de palladium comme cela est décrit dans W.K. Lam, L. LLoyd, Oil & Gas Journal, p. 66-70, mars 1972 . On pourra se référer aux conditions d'utilisation du brevet EP0899012 poou l'hydrogénation sélective des dioléfines ou des acétyléniques. Les conditions généralement utilisées pour ce type de transformations sont une température moyenne comprise entre 25 et 200 C, une pression comprise entre 0,1 et 10 MPa et un rapport molaire hydrogène sur hydrocarbures compris entre 1 et 150. Pour l'hydrogénation totale ( EP0899012) d'hydrocarbures comportant des fonctions alcynes, dièniques ou oléfiniques, ou aromatiques, on opère à une température moyenne comprise entre 10 et 400 C et sous une pression comprise entre 0,1 et 10 MPa. La synthèse Fischer-Tropsch est destinée à produire des hydrocarbures 30 supérieurs à partir d'un gaz de synthèse comportant du monoxyde de carbone et de l'hydrogène. On pourra se référer à US6214890. Généralement , la conversion du syngas a lieu sous 0.1-15MPa, 150-350 C, 100-20000 volume de gaz / volume de catalyseur et par heure, avec une charge ayant un ratio H2/C0=1.2 à 2.5; le procédé pouvant être mis en oeuvre en lit fixe ou en slurry . Les réactions d'oxydation du monoxyde de carbone ont pour but de purifier les effluents gazeux contenant du monoxyde de carbone, en présence éventuellement d'autres composés comme l'hydrogène. Par exemple, on se référera à FR2867464. La réaction d'oxydation totale du CO peut être opérée à haute température comprise entre 350 C et 550 C, La pression totale de l'unité de conversion du CO à haute température sera comprise entre 0,6 et 2 MPa relatifs. La réaction d'oxydation du CO peut être opérée à basse température comprise entre 180 C et 260 C. La pression totale de la section de conversion du CO à basse 15 température sera comprise entre 0, 6 et 2 MPa relatifs. La réaction d'oxydation sélective du CO est effectuée pour des pressions totales comprises entre Pression atmosphérique et 50 bars, de façon préférée entre pression atmosphérique et 20 bars, de façon encore plus préférée entre pression atmosphérique et 10 bars. La température est comprise entre 20 et 200 C, de façon 20 préférée entre 50 et 150 C, de façon encore plus préférée entre 70 et 130 C. Le ratio molaire CO/02 est comprise entre 0.5 et 5, de façon préférée entre 1 et 4. Le ratio pondéral CO:H2 est compris entre 0.5:50 et 5:50, de façon préféré entre 1:50 et 3:50. 25 La deshydrocyclisation ( EP1252259) a lieu généralement sous des pressions de 0,1 à 4 MPa (de préférence 0,3-0,8 MPa pour le reformage régénératif et pour le procédé de production d'aromatiques, 0.02-2 MPa pour la désydrogénation des paraffines C3-C22), 300-800 C (de préférence 400-700 C et de préférence 480-600 C pour le reformage régénératif et pour le procédé de production d'aromatiques; 30 400-550 C pour la désydrogénation des paraffines C3-C22), des vitesses spatiales de 0,1 à 10 h-1 et de préférence 1-4 h-1 et avec des ratios H2/hydrocarbures variables ( hydrogène recyclé / hydrocarbures (mol.) de 0,1 à 10 et de préférence 3-10, et plus particulièrement de 3-4 dans le premier réacteur utilisé pour le reformage régénératif et 4-6 pour le procédé de production d'aromatiques; H2/hydrocarbures de 10-100 litre d'hydrocarbures par litre de catalyseur et par heure pour la désydrogénation des paraffines C3-C22). Exemples : La méthode de production de nanoparticules selon l'invention est illustrée dans les exemples suivants. Les performances des catalyseurs comportant des nanoparticules obtenues directement par la méthode de l'invention sont comparées à celles des catalyseurs obtenus par des méthodes de l'art antérieur. Ces exemples présentent un caractère illustratif ne limitant pas la portée de l'invention. La morphologie des nanoparticules des catalyseurs mis en oeuvre dans le cadre de ces exemples ont fait l'objet d'une caractérisation par Microscopie Electronique en Transmission. Le microscope électronique utilisé était le modèle Jeol 2010 commercialisé par la société JEOL Ce modèle de microscope présente une tension d'accélération de 200 kV, une résolution spatiale de 0,2 nm et une limite de détection des particules métalliques supportées de l'ordre de 0,7 nm. Le facteur de forme F est déterminé en utilisant le logiciel de traitement d'images IMAGIST développé par Image Processing and Analysis, Princeton Gamma Tech . Avant de réaliser la caractérisation par microscopie électronique, les échantillons de catalyseur ont été préparés en suivant une procédure incluant une mise en solution dans l'éthanol, le dépôt d'une goutte de solution sur la grille d'analyse, le séchage et l'introduction de ladite grille dans le microscope. Exemple 1 : Synthèse de nanoparticules anisotropes de palladium supportées 30 (Catalyseur A, conforme à l'invention) Dans un premier temps, 25 mL d'une solution aqueuse de bromure de cétyltriméthylammonium de concentration 0,3 mol/L ont été ajoutés à une solution aqueuse de 50 mL de Na2PdCI4.3H20 de concentration 5.10-4 mol/L. Sous agitation, 6 mL d'une solution aqueuse de borohydrure de sodium de concentration 0,01 mol/L ont alors été ajoutés goutte à goutte. Après 10 minutes sous agitation, la solution de nanoparticules a ainsi préparée a été laissée au repos 2 heures. Dans un second temps, 50 mL d'une solution aqueuse de bromure de cétyltriméthylammonium de concentration 0,08 mol/L ont été ajoutés à une solution aqueuse de 50 mL de Na2PdCI4.3H20 de concentration 10-3 mol/L. 700 ,uL d'une solution d'acide ascorbique de concentration 0,08 mol/L ont alors été ajoutés goutte à goutte, ainsi que 112,uL de NaOH 0,5 N. A cette solution dénommée B, 60 pL de solution A ont alors été ajoutés. La solution est devenue noire au bout de 1 heure. Les nanoparticules anisotropiques ainsi formées présentent 60 % de bâtonnets (facteur de forme Après centrifugation, les nanoparticules anisotropes de palladium obtenues ont été déposées sur une alumine. Le catalyseur a été ensuite séché une nuit à 20 30 C. Le catalyseur A ainsi préparé contient 0,3% pds de Palladium. Exemple 2 : Synthèse de nanoparticules anisotropes de platine supportées (Catalyseur B, conforme à l'invention Dans un premier ternps, 25 mL d'une solution aqueuse de bromure de 25 cétyltriméthylammonium de concentration 0,3 mol/L ont été ajoutés à une solution aqueuse de 50 mL de Pt(NH3)4(OH)2 de concentration 5.104 mol/L. Sous agitation, 12 mL d'une solution aqueuse de borohydrure de sodium de concentration 0,01 mol/L ont alors été ajoutés goutte à goutte. Après 10 minutes sous agitation, la solution de nanoparticules B1 ainsi préparée a été laissée au repos 2 heures. 30 Dans un second temps, 1 mL de la solution B1 a été déposé sur une alumine. Le catalyseur a été ensuite séché une nuit à 30 C. Le catalyseur B2 ainsi obtenu a été ensuite mis au contact, sous agitation, avec une solution aqueuse B3 contenant 50 mL de bromure de cétyltriméthylammonium de concentration 0,24 mol/L et 50 mL de Pt(NH3)4(OH)2 de concentration 3.10"3 mol/L. 14 mL d'acide ascorbique de concentration 0,08 mol/L ont alors été ajoutés goutte à goutte ainsi que 336 pL de NaOH 0,5 N. La solution est devenue sombre au bout de 2 heures. Les nanoparticules anisotropiques supportées sur alumine ainsi formées présentent 50 % de bâtonnets (facteur de forme Le catalyseur a été ensuite séché une nuit à 30 C. Le catalyseur B ainsi préparé contient 0.3% pds de platine. Exemple 3 : Synthèse de nanoparticules anisotropes de cobalt supportées (Catalyseur C, conforme à l'invention) 25 mL d'une solution aqueuse de bromure de cétyltriméthylammonium de concentration 0,3 mol/L ont été ajoutés à une solution aqueuse de 50 mL de Co(NO3)2 de concentration 5.10-4 mol/L. Sous agitation, 12 mL d'une solution aqueuse de borohydrure de sodium de concentration 0,01 mol/L ont alors été ajoutés goutte à goutte. Après 10 minutes sous agitation, une solution Cl est obtenue. A cette solution, une solution aqueuse C2 contenant 50 mL de Co(NO3)2 de concentration 10-3 mol/L, 50 mL de bromure de cétyltriméthylammonium de concentration 0,08 mol/L, 5 mL d'acide ascorbique de concentration 0,08 mol/L ainsi que 2 mL de NaOH 0,5 N a alors été ajoutée. La solution ainsi obtenue est devenue sombre au bout de 2 heures. Après centrifugation, les nanoparticules anisotropes de cobalt ont été déposées sur une alumine.30 Les nanoparticules anisotropiques supportées sur alumine ainsi formées présentent 65 % de bâtonnets (facteur de forme Le catalyseur a été ensuite séché une nuit à 30 C. Le catalyseur C ainsi préparé contient 5 % pds de cobalt. Exemple 4 : Synthèse de nanoparticules isotropes de palladium supportées sur alumine (Catalyseur D, non conforme à l'invention) Un catalyseur Pd supporté sur alumine contenant des particules de Pd isotropes a été préparé par imprégnation en excès d'une solution de toluène contenant le précurseur Pd(acac)2. Le catalyseur a été ensuite séché une nuit à 120 C et calciné sous air à 350 C pendant 2 h. Le catalyseur D ainsi préparé contient 0,3% pds de Palladium. La taille des particules supportées est comprise entre 2 et 5 nm, leur morphologie observée en microscopie électronique à transmission est de type sphérique, avec un facteur de forme F égal à 1. Exemple 5 : Synthèse de nanoparticules isotropes de platine supportées sur alumine (Catalyseur E, non conforme à l'invention) Un catalyseur au platine supporté sur alumine contenant des particules de platine isotropes a été préparé par imprégnation en excès d'une solution de toluène contenant le précurseur Pt(acac)2. Le catalyseur a été ensuite séché une nuit à 120 C et calciné sous air à 350 C pendant 2 h. Le catalyseur E ainsi préparé contient 0,3% pds de Pt. La taille des particules supportées est comprise entre 2 et 5 nm, leur morphologie observée en microscopie électronique à transmission est de type sphérique, avec un facteur de forme F égal à 1. Exemple 6 : Synthèse de nanoparticules isotropes de cobalt supportées sur alumine (catalyseur F, non conforme à l'invention) Un catalyseur à base de cobalt supporté sur une alumine comportant des particules de cobalt isotropes a été préparé par imprégnation à sec d'une solution de 5 Co(NO3)2, séchage pendant une nuit à 120 C et calcination à 200 C. Le catalyseur F ainsi préparé comporte 5 % en poids de cobalt. La taille des particules est comprise entre 3 et 9 nm avec une morphologie de type sphérique, avec un facteur de forme moyen, F, égal à 1. 10 Exemple 7 : Test catalytique en hydrogénation du 1,3-butadiène L'hydrogénation du 1,3-butadiène a été réalisée en phase liquide (n-heptane) dans un réacteur discontinu parfaitement agité de type Grignard sous une pression constante de 2 MPa d'hydrogène et une température thermostatée de 17 C. 15 Les produits de la réaction ont été analysés par chromatographie en phase gazeuse. Les activités catalytiques, exprimées en mole de H2 par minute et par gramme de métal, ont été déterminées par le suivi de la chute de pression. Ces activités sont reportées au tableau 1. Les sélectivités en 1-butène ont été mesurées à 80% de conversion du 1,3-butadiène. Avant test, les catalyseurs A et B ont préalablement été 20 traités sous hydrogène à 50"C. Le catalyseur D est préalablement traité sous H2 à 200 C.Le catalyseur E est préalablement traité sous hydrogène à 550 C. Activité Sélectivité mol/min/gmét 1-butène al Catalyseur A 3,5 60 Catalyseur D 2,5 60 Catalyseur B 1,2 63 Catalyseur E 0,57 60 Tableau 1: Activités et sélectivités mesurées en hydrogénation du 1,3-butadiène Le catalyseur A dont les particules métalliques présentent un facteur de forme moyen F égal à 0,54 possède une activité catalytique en hydrogénation du 1,3-butadiène (exprimée par gramme de palladium) supérieure à celles du catalyseur D qui présente des particules métalliques isotropes avec un facteur de forme F égal à 1. Le catalyseur B dont les particules métalliques présentent un facteur de forme moyen F égal à 0,50 possède une activité catalytique en hydrogénation du 1,3-butadiène (exprimée par gramme de platine) et une sélectivité en 1-butène supérieures à celles du catalyseur E qui présente des particules métalliques isotropes avec un facteur de forme F égal à 1. Exemple 8 : Test catalytique en conversion du gaz de synthèse La réaction de conversion du gaz de synthèse a été mise en oeuvre dans un réacteur continu en lit fixe, sous une pression constante de 2 MPa d'hydrogène et une température de 220 C. La vitesse volumique horaire a été maintenue à environ 1500 h-1 et le rapport molaire H2/CO a été maintenu à 2. Les activités catalytiques exprimées en termes de conversion du monoxyde de carbone sont reportées dans le Tableau 2 ci-dessous. Préalablement au test catalytique, le catalyseur C est traité sous un flux d'hydrogène à 95 C, le catalyseur F est traité sous un flux d'hydrogène à 400 C. Conversion CO Rendement en % CH4 0/0 hydrocarbures > C5 % Catalyseur C 31 69 9 Catalyseur F 32 54 14 Tableau 2 : Activités et sélectivités mesurées en conversion du gaz de 25 synthèse en hydrocarbures Pour une même conversion en monoxyde de carbone, le catalyseur C, dont les particules métalliques présentent un facteur de forme moyen F égal à 0,55, possède une sélectivité plus élevée en hydrocarbures lourds que celle observée pour le catalyseur F, dont les particules métalliques sont isotropes avec un facteur de forme moyen F égal à 1. Exemple 9 : Test catalytique en transformation d'une coupe pétrolière (reformage catalytique) La réaction de reformage catalytique a été réalisée, en présence d'hydrogène (rapport molaire H2/charge 5), dans un réacteur continu à lit fixe, sur une coupe pétrolière dont les caractéristiques sont les suivantes : teneur en aromatiques : 13 0/0 Les conditions expérimentales mises en oeuvre ont été les suivantes : une pression totale de 0,3 MPa, une température de 500 C, et un débit de charge de 3 kg/kg de catalyseur. Au cours du test, la température a progressivement été ajustée pour maintenir l'indice d'octane constant. Préalablement au test catalytique, le catalyseur B est traité sous H2 à 95 C et le catalyseur E sous H2 à 550 C. Les performances catalytiques obtenues, après 10 heures de fonctionnement, sont reportées tableau 3 ci-dessous. 25 Indice Octane Rendement en réformat Rendement en recherché (% poids) aromatiques (% poids) Catalyseur B 102 92 74 Catalyseur E 102 92 72 Tableau 3 : Activités et sélectivités mesurées en reformage catalytique Le catalyseur B, dont les particules métalliques présentent un facteur de forme moyen F égal à 0,50, permet d'améliorer le rendement en aromatiques par rapport 30 au catalyseur E présentant des particules métalliques isotropes. - masse volumique à 20 C : 0,75 kg/dm3 indice d'octane recherche : 60 - teneur en paraffines : 51 0/0 - teneur en naphtènes : 36 0/020 Exemple 10 : Test catalytique en deshydrogénation de paraffines Cl0 à C14 La réaction de déshydrogénation des paraffines C10 à C14 a été réalisée dans un réacteur à lit traversé, à 450 C, sous une pression de 0,29 MPa, avec un rapport molaire hydrogène sur hydrocarbures de 6, une VVH de 20 h-1. Un apport de 2000 ppm d'eau a été maintenu tout au long du test. Les catalyseurs B et E ont subit, préalablement au test, les étapes de préparation suivantes : 100 g de catalyseur ont été mis en solution dans 450 ml d'eau distillé. 0,64 g de dichlorure d'étain ont été ajoutés à la solution en présence d'acide chlorhydrique. La suspension a été laissée sous agitation pendent 4 heures. Le catalyseur a été séché, puis à nouveau mis en solution dans 100 ml d'eau distillée dont le pH a été ajusté à 1,3 par ajout d'acide nitrique contenant 3,45 g de nitrate de lithium. La suspension a été laissée sous agitation pendant 3 heures. Les catalyseurs ont été séchés à 100 C pendant 2 heures sous air Le catalyseur B est ensuite traité sous hydrogène à 95 C , le catalyseur E est traité sous hydrogène à 550 C Les performances catalytiques mesurées après 100 heures de fonctionnement sont reportées dans le Tableau 4 ci-dessous. Catalyseur B Catalyseur E Conversion des n-paraffines 8,37 8,0 C10-C14 (%) Rendement en oléfines 7,7 7,10 C10-C14 (%) Rendement en aromatiques 0,12 0,28 C10-C14 (%) Rendement en dioléfines 0,26 0,25 C10-C14 (%) Rendement en iso paraffines 0,20 0,22 C10-C14 (%) Rendement autres produits 0,09 0,15 Cl 0-et C 14+ (%) Tableau 4 : Activités et sélectivités mesurées en deshydrogénation des paraffines A iso-conversion des paraffines C10 à C14, le catalyseur B, dont les particules métalliques présentent un facteur de forme moyen, F, égal à 0,50 permet d'obtenir un rendement en oléfines supérieur et un rendement en aromatiques inférieur à ceux obtenus avec le catalyseur E qui présente des particules métalliques isotropes. Exemple 11 : Test catalytique en oxydation sélective du monoxyde de carbone La réaction d'oxydation sélective du monoxyde de carbone a été réalisée dans un réacteur à lit traversé, à pression atmosphérique, à des températures comprises entre 70 et 130 C. Le mélange réactionnel CO:H2:02:He comportait 2 % en poids de monoxyde de carbone et 50 % en poids de H2, avec un rapport CO/02 de 3. Les performances catalytiques sont données tableau 5 ci-dessous. Catalyseur B Catalyseur E Conversion CO (%) 100 100 Sélectivité 02 (%) 48 40 Tableau 5 : Activités mesurées en oxydation sélective du monoxyde de carbone à La sélectivité mesurée pour la conversion de l'oxygène du catalyseur B, dont les particules métalliques présentent un facteur de forme moyen F égal à 0,50, est supérieure à celle mesurée pour le catalyseur E qui présente des particules métalliques isotropes. Exemple 12 : Test en capacité de stockage d'hydrogène Le test de capacité de stockage d'hydrogène a été réalisé sur une thermobalance sous pression Rubotherm, permettant de suivre les cinétiques d'absorption en hydrogène dans un domaine de température compris entre 20 et 1000 C et de pression compris entre 1 et 50 bars. Le catalyseur testé a été mis en place dans la nacelle de mesure, le réacteur a été ensuite purgé par mise sous vide et balayage d'hydrogène puis mis sous pression d'hydrogène. Les cycles thermiques ont ensuite été réalisés pour déterminer les cinétiques d'adsorption (hydruration) et de désorption (décomposition) d'hydrogène. 30 Catalyseur catalyseur A D Capacité stockage H2 (% poids) 0,62 0,40 leau 6 : Capacités de stockaae d'hvdroaène pour T = 150 C. PH2 = 0.1 f La capacité d'adsorption d'hydrogène mesurée pour le catalyseur A dont les particules métalliques présentent un facteur de forme égal à 0,54 est supérieure à la capacité d'adsorption d'hydrogène mesurée pour le catalyseur D dont les particules métalliques présentent un facteur de forma égal à 1. Tab Pa REVENDICATIONS 1 Procédé de préparation de nanoparticules métalliques anisotropes comportant la mise en oeuvre de 2 réducteurs différents sur une source d'au moins un métal choisi dans les colonnes 8, 9 ou 10 de la classification périodique des éléments, procédé comportant au moins : a) l'une des étapes suivantes a1) imprégnation d'un support par une solution aqueuse comprenant une source d'au moins un métal choisi dans les colonnes 8, 9 ou 10 de la classification périodique des éléments, puis mise en contact dudit support avec un réducteur R1, ou a2) mise en contact d'une solution aqueuse comprenant une source d'au moins un métal choisi dans les colonnes 8, 9 ou 10 avec un réducteur R1, ou a3) imprégnation d'un support par une solution aqueuse comprenant une source d'au moins un métal choisi dans les colonnes 8, 9 ou 10 ,et un réducteur R1, b) une étape de formation des nanoparticules métalliques anisotropes par contact de la solution ou du support obtenu à l'étape a) avec un réducteur R2 différent du réducteur R1 c) dans l'hypothèse où l'étape a) est l'étape a2), éventuel dépôt des nanoparticules métalliques anisotropes sur un support. 2. Procédé selon la revendication 1 dans lequel les étapes a1)+b) ou a2)+b) sont réalisées conjointement dans un procédé dit "une étape" , en introduisant les 2 réducteurs. 30 3. Procédé selon la revendication 1 dans lequel l'étape b) est réalisée après l'étape a), dans un procédé dit "cieux étapes" , en introduisant le réducteur R2 après formation de germes de nanoparticules métalliques .25 4. Procédé selon l'une des revendications précédentes , dans lequel le métal est choisi parmi le nickel, le cobalt, le fer, le ruthénium, le platine, le palladium, l'iridium. 5. Procédé selon la revendication 4 dans lequel le métal est choisi dans le groupe formé par le cobalt, le nickel, le palladium, le platine. 6. Procédé selon l'une des revendications précédentes, dans lequel les réducteurs R1 et R2 sont choisis dans le groupe constitué par : l'hydrogène, l'h'ydrazine, les hydroxylamines, les hydrures et borohydrures alcalins, pour les réducteurs inorganiques, et les acides carboxyliques, alcools, polyols, aldéhydes, cétones et leurs ions pour les réducteurs organiques. 7 Procédé selon l'une des revendications précédentes, dans lequel, lors de l'étape 15 b) on ajoute une base 8 Procédé selon l'une des revendications précédentes, dans lequel, lors de l'étape b), on ajoute un sel inorganique 20 9. Procédé selon la revendication 8 dans lequel le sel inorganique est choisi dans le groupe constitué par les halogénures d'alcalins et les alcalino-terreux. 10. Procédé selon l'une des revendications précédentes, dans lequel on ajoute un agent de stabilisation à au moins l'une des solutions en contact avec R1 ou R2. 11. Procédé selon la revendication 10, dans lequel l'agent de stabilisation est un surfactant ou un agent complexant. 12. Procédé selon l'une des revendications 10 ou 11, dans lequel on fait : 30 les dissolutions séparées de l'agent de stabilisation, d'une part, et de la source de métal, d'autre part, 25suivies du mélange d'au moins une portion de l'agent de stabilisation dissout et d'au moins une portion de la source de métal dissoute. 13. Procédé selon l'une des revendications précédentes, dans lequel le catalyseur 5 obtenu comporte un support, ledit support étant un oxyde de texture non ordonnée. 14. Procédé selon la revendication 13, dans lequel le support est choisi dans le groupe constitué par l'alumine, la silice. 10 15. Procédé selon l'une quelconque des revendications précédentes, dans lequel, après l'étape b) ou c) on introduit dans le support par imprégnation au moins un élément choisi parmi : les éléments de la colonne 13 de la classification périodique, les éléments de la colonne 14 de la classification périodique, 15 les métaux alcalins, de préférence le lithium, le sodium ou le potassium, et/ou les alcalino-terreux, de préférence le magnésium, le calcium, le strontium ou le baryum, et/ou les halogènes les éléments de la colonne 11 de la classification périodique 20 16. Procédé selon l'une quelconque des revendications précédentes, dans lequel, la taille moyenne des nanoparticules métalliques anisotropes est comprise entre 10 et 500nm. 25 17. Procédé selon l'une des revendications précédentes dans lequel lors de l'étape b), on forme des nanoparticules métalliques anisotropes présentant un facteur de forme F inférieur à 0.7. 18. Procédé selon l'une quelconque des revendications précédentes, dans lequel au 30 moins 50% des nanoparticules métalliques est sous forme de nanoparticules métalliques anisotropes.19. Procédé selon l'une des revendications précédentes dans lequel le support contenant les nanoparticules métalliques anisotropes obtenues à l'issue des étapes a1+ b) ou a3+ b) ou c) est séparé du liquide , séché à une température inférieure ou égale à 120 C. 20. Procédé selon la revendication 19 dans lequel le support est soumis à un traitement d'activation sous hydrogène à une température inférieure à 600 C. 21. Procédé selon l'une des revendications 1 à 18 dans lequel les nanoparticules 10 métalliques anisotropes obtenues à l'issue de l'étape b) sont séparées du liquide et éventuellement séchées. 22. Procédé selon la revendication 21 dans lequel les nanoparticules métalliques anisotropes solides obtenues sont soumises à un traitement d'activation sous 15 hydrogène à une température inférieure à 600 C. 23. Procédé selon l'une des revendications 1 à 18 dans lequel la suspension obtenue à l'issue de l'étape a2)+b) du procédé est soumise à un traitement d'activation sous hydrogène à une température inférieure à 600 C. 24. Procédé selon la revendication 22 dans lequel les nanoparticules métalliques anisotropes obtenues sont remises en suspension. 25. Procédé selon la revendication 24 dans lequel la suspension soumise à un 25 traitement d'activation sous hydrogène à une température inférieure à 600 C. 26.Utilisation comme catalyseur du matériau solide comprenant un support et des nanoparticules métalliques anisotropes obtenues par le procédé selon l'une des revendications 19 ou 20. 20 3027. Utilisation comme catalyseur d'une la suspension obtenue à l'issue des a2)+ b) du procédé selon l'une des revendications 1 à 18 ou par le procédé selon les revendications 21, 24 ou 25. 28. Utilisation comme catalyseur des nanoparticules métalliques anisotropes solides obtenues par le procédé selon l'une des revendications 22 ou 23. 29. Procédé de séparation ou d'adsorption de molécules utilisant le matériau obtenu par le procédé selon l'une des revendications 1 à 25 30. Procédé de reformage catalytique des hydrocarbures utilisant comme catalyseur le matériau obtenu par le procédé selon l'une des revendications 1 à 28 31. Procédé d'hydrogénation totale ou sélective utilisant comme catalyseur le matériau obtenu par le procédé selon l'une des revendications 1 à 28 32. Procédé de déshydrocyclisation utilisant comme catalyseur le matériau obtenu par le procédé selon l'une des revendications 1 à 28 33. Procédé de déshydrogénation des hydrocarbures utilisant comme catalyseur le matériau obtenu par le procédé selon l'une des revendications 1 à 28 34. Procédé de synthèse Fischer-Tropsch utilisant comme catalyseur le matériau obtenu par le procédé selon l'une des revendications 1 à 28 35. Procédé d' oxydation totale ou sélective du monoxyde de carbone utilisant comme catalyseur le matériau obtenu par le procédé selon l'une des revendications 1 à 28 36. Procédé de stockage de gaz utilisant comme catalyseur le matériau obtenu par le procédé selon l'une des revendications 1 à 28